(57)【特許請求の範囲】
【請求項１】
回転軸の外周部に複数のブラシ片が形成された洗車ブラシにおいて、該ブラシ片は複数の独立気泡を有する発泡体であり、密度が０．９１グラム毎立方センチメートル未満の超低密度ポリエチレン樹脂（ＶＬＤＰＥ）、または、該超低密度ポリエチレン樹脂に密度が０．９１〜０．９２９グラム毎立方センチメートルの低密度ポリエチレン樹脂（ＬＤＰＥ）を配合したものの少なくともいずれか一方であることを特徴とする洗車ブラシ。
【請求項２】
前記ブラシ片は、前記超低密度ポリエチレン樹脂を、前記超低密度ポリエチレン樹脂に低密度ポリエチレン樹脂を配合したもので両側から挟んで形成し、回転軸の外周部に形成された複数の溝部に嵌合挿入したことを特徴とする請求項１記載の洗車ブラシ。
【発明の詳細な説明】
【０００１】
【発明の属する技術分野】
本発明は、電車、バス、自動車等の各種車両及び航空機等の壁面に使用する洗車ブラシに関するものである。
【０００２】
【従来の技術】
洗車ブラシについては、さまざまな改良がなされ、ブラシ片に、エチレン−ビニルアセテート樹脂（以下、ＥＶＡと表わす）の発泡体を使用した洗浄ブラシが製作されてある。ＥＶＡは、融点が比較的低く、柔軟性があって、凍結しにくく、かつ、含水時の重量％変化が小さい等の長所を有する材料であるが、摩擦係数が高く、柔軟性が気温変化の影響を受け易い為、ブラシ片の腰の強さが、気温により大きく変化し、洗浄力が低下したり、被洗浄面を傷つけたりする現象が発生していた。
【０００３】
次に、ＥＶＡの有する課題を解決すべく、特開２００２−３１６６２３に開示の如く、ブラシ片に、エチレン−エチルアクリレート樹脂（以下、ＥＥＡと表わす）の発泡体を使用した洗浄ブラシが提案されてある。ＥＥＡは、ＥＶＡと比較して、摩擦係数が少なく、耐熱性が向上されてあり、かつ、柔軟性が気温変化の影響を受けにくい為、ＥＶＡよりも洗浄力が低下したり、被洗浄面を傷つけたりする程度を低減できる。しかし、ＥＥＡにおいても、夏場にブラシ片が熱収縮を起こして変形あるいは劣化したり、使用不能になる場合があった。
【０００４】
【発明が解決しようとする課題】
本発明は、上記のような課題を解決するためになされたもので、十分な耐熱性を有し、かつ、高い洗浄力を発揮できる洗車ブラシを提供することを目的としている。
【０００５】
【課題を解決するための手段】
本発明の洗車ブラシは、上記の目的を達成するため次の手段を採った。すなわち、回転軸の外周部に複数のブラシ片が形成された洗車ブラシにおいて、該ブラシ片は複数の独立気泡を有する発泡体であり、密度が０．９１グラム毎立方センチメートル未満の超低密度ポリエチレン樹脂（ＶＬＤＰＥ）、または、該超低密度ポリエチレン樹脂に密度が０．９１〜０．９２９グラム毎立方センチメートルの低密度ポリエチレン樹脂（ＬＤＰＥ）を配合したものの少なくともいずれか一方であることを特徴としている。
【０００６】
また、前記ブラシ片は、請求項２に示すように、前記超低密度ポリエチレン樹脂を、前記超低密度ポリエチレン樹脂に低密度ポリエチレン樹脂を配合したもので両側から挟んで形成し、回転軸の外周部に形成された複数の溝部に嵌合挿入するのが望ましい。なお、超低密度ポリエチレン樹脂と低密度ポリエチレン樹脂の配合比は、適宜洗車ブラシにとって最適になるように選定する。
【０００９】
【発明の実施の形態】
実施の形態を、図に基づいて説明する。図１は、本発明の洗車ブラシを前面側から見た斜視図である。図１において、１は洗車ブラシ、２は回転軸、３、４、５はブラシ片、６はスリット、７は円孔、８は止め金具、９は溝部である。図２は、本発明のブラシ片に使用した超低密度ポリエチレン樹脂及び低密度ポリエチレン樹脂が所定重量％配合された材料、及びＥＥＡの引張荷重を表わすグラフである。図３は、引張試験の設置状態を表わす正面図である。
【００１０】
洗車ブラシ１は、図１に示すように、回転軸２と、ブラシ片３、４、５と、止め金具８とから構成されている。ブラシ片３、４、５は、ブラシ片４をブラシ片３とブラシ片５とで挟んで止め金具８に装着されて、回転軸２の外周部に形成された複数の溝部９に嵌合挿入されている。
【００１１】
ブラシ片４は、複数の独立気泡を有する発泡体であり、密度が０．９１グラム毎立方センチメートル未満の超低密度ポリエチレン樹脂（以下、ＶＬＤＰＥと表わす）が使用されている。このＶＬＤＰＥの融点は、約１１５度であり、従来のＥＶＡの融点約５０度、ＥＥＡの融点約８０度に比べて、高い融点を有している。ＶＬＤＰＥは、従来のＥＶＡ、ＥＥＡに比べて、高い耐熱性を有している為、ブラシ片４は、夏場に熱収縮を起こして変形、あるいは劣化したり、使用不能になる事がない。また、十分な耐熱性を有している為、高い洗浄力を発揮できる。
【００１２】
一方、ブラシ片３、５は、複数の独立気泡を有する発泡体であり、上記のＶＬＤＰＥと、密度が０．９１〜０．９２９グラム毎立方センチメートルの低密度ポリエチレン樹脂（以下、ＬＤＰＥと表わす）とを、所定重量％配合されたものが使用されている。なお、重量％は、ここでは、ＶＬＤＰＥが８０重量％、ＬＤＰＥが２０重量％としている。
ＬＤＰＥの融点は、約１０７度から１２０度であり、ＶＬＤＰＥと同様、従来のＥＶＡの融点約５０度、ＥＥＡの融点約８０度に比べて、高い融点を有している。ＶＬＤＰＥ及びＬＤＰＥは、従来のＥＶＡ、ＥＥＡに比べて、高い耐熱性を有している為、ブラシ片３、５は、夏場に熱収縮を起こして、変形あるいは劣化したり、使用不能になる事がない。また、十分な耐熱性を有している為、高い洗浄力を発揮できる。さらに、ブラシ片３、５は、複数の独立気泡が形成された発泡体であるので、含水による重量変化が少ない。
【００１３】
次に、ブラシ片３、５に使用した、ＶＬＤＰＥが８０重量％でＬＤＰＥが２０重量％配合された材料の引張試験を行った結果を図２および図３で説明する。前記の材料を、幅８ミリ（図３でＷ０）、高さ２．５ミリ（同Ｈ）、引張部長さ５０ミリ（同Ｌ０）に形成し、所定長さ（Ｌ）まで伸びたときの引張荷重（Ｗ）を測定した。また、比較のため従来のＥＥＡについても、同様に形成し、所定長さまで伸びたときの引張荷重を測定した。なお、試験片は破断するまで引張した。
【００１４】
引張荷重を測定した結果は、図２に示すように、所定長さＬ（単位ミリ）における引張荷重Ｗ（単位Ｎ：ニュートン）は、ＶＬＤＰＥが８０重量％、ＬＤＰＥが２０重量％、配合された材料が、ＥＥＡに比べて、約１．５倍から２倍、引張荷重が高くなっている。
また、破断した時まで延ばすことができた長さ（Ｌ−Ｌ０）についても、ＶＬＤＰＥが８０重量％、ＬＤＰＥが２０重量％、配合された材料は１５０ミリ、ＥＥＡは１００ミリであり、ＶＬＤＰＥが８０重量％、ＬＤＰＥが２０重量％、配合された材料は、ＥＥＡに比べて、約１．５倍伸びる。つまり、ＶＬＤＰＥが８０重量％、ＬＤＰＥが２０重量％、配合された材料は、ＥＥＡに比べて、耐引張強度が高く、かつ、伸びに対する耐久性が高いといえる。よって、このブラシ片を使用した洗車ブラシは、高い洗浄力を発揮できる。
【００１６】
【発明の効果】
以上の説明から明らかなように、本発明の洗車ブラシは次に示すような効果を得ることができる。
【００１７】
超低密度ポリエチレン樹脂は、従来のＥＶＡ、ＥＥＡに比べて、高い耐熱性を有している為、ブラシ片は、夏場に熱収縮を起こして変形、あるいは劣化したり、使用不能になる事がない。また、十分な耐熱性を有している為、高い洗浄力を発揮できる。
【００１８】
超低密度ポリエチレン樹脂及び低密度ポリエチレン樹脂が所定重量％配合されてあるブラシ片を使用した場合には、従来のＥＶＡ、ＥＥＡに比べて、高い耐熱性を有している為、ブラシ片は、夏場に熱収縮を起こして、変形、あるいは劣化したり、使用不能になる事がない。また、十分な耐熱性を有している為、高い洗浄力を発揮できる。さらにまた、ブラシ片は、複数の独立気泡が形成されてある発泡体が使用されてある為、含水による重量変化が少ない。
【００１９】
超低密度ポリエチレン樹脂及び低密度ポリエチレン樹脂が所定重量％配合された材料は、ＥＥＡに比べて、耐引張強度が高く、かつ、延びにたいする耐久性が高い。その為、本発明の洗車ブラシは、耐引張強度及び延びにたいする耐久性が高いブラシ片を使用することができ、高い洗浄力を発揮できる。
【図面の簡単な説明】
【図１】  本発明の洗車ブラシを前面側から見た斜視図である。
【図２】  本発明のブラシ片に使用した超低密度ポリエチレン樹脂及び低密度ポリエチレン樹脂が所定重量％配合された材料、及びＥＥＡの引張荷重を表わすグラフである。
【図３】  引張試験の設置状態を表わす正面図である。
【符号の説明】
１  洗車ブラシ  ２  回転軸  ３、４、５  ブラシ片  ６  スリット
７  円孔  ８  止め金具  ９  溝部
【図１】
0004357196.tif 000002
【図２】
0004357196.tif 000003
【図３】
0004357196.tif 000004